(57)【特許請求の範囲】
【請求項１】
蒸留可能なモノマー、捕捉性重合抑制剤及び逃散性重合抑制剤を含んでなる液体混合物を含む蒸留可能なモノマーの重合抑制剤組成物であって、
前記蒸留可能なモノマーが式（Ｍ）：
【化１】
0005711153.tif 000031
（式中、Ｒ11は水素又は（Ｃ1〜Ｃ18）アルキルであり、Ｒ12〜Ｒ14は、それぞれ独立に、水素又は（Ｃ1〜Ｃ8）アルキルである）
のアクリル酸系モノマーであり、
前記捕捉性重合抑制剤が
（ａ）Ｍｎ（ＨＣＯ2-）2、Ｍｎ（（Ｃ1〜Ｃ8）アルキルＣＯ2-）2若しくは過マンガン酸カリウムであるマンガン塩；
（ｂ）Ｎ−オキシル化合物とＭｎ（ＨＣＯ2-）2、Ｍｎ（（Ｃ1〜Ｃ8）アルキルＣＯ2-）2若しくは過マンガン酸カリウムであるマンガン塩との第１の混合物；
（ｃ）ヒドロキノン；
（ｄ）分子状酸素とフェノチアジン若しくはその第１の酸付加塩（ここで「酸付加塩」とは、プロトン化型のフェノチアジンを含む有機陽イオンと、有機又は無機の陰イオンとを含むイオン性物質を意味する）との第２の混合物；
（ｅ）式（ＩＩ）：
【化２】
0005711153.tif 000032
（式中、ＸはＳ、Ｏ又はＮ−Ｒ3であり；
Ｒ1は水素又は（Ｃ1〜Ｃ3）アルキルであり；
Ｒ2はフェニルであり；
Ｒ3は（Ｃ1〜Ｃ3）アルキルである）
の化合物若しくはその第２の酸付加塩；又は
（ｆ）前記（ａ）〜（ｅ）の任意の２種又はそれ以上の捕捉性重合抑制剤の組合せを含み、
前記捕捉性重合抑制剤及び前記逃散性重合抑制剤が異なり、互いに相互転化できず；
前記逃散性重合抑制剤及び前記捕捉性重合抑制剤が、それぞれ独立に、同一の蒸留可能なモノマーの重合の抑制剤として特徴づけることができ；そして
前記逃散性重合抑制剤が、第１の位置から蒸留可能なモノマーと共に蒸発でき且つ蒸留可能なモノマーの蒸留中に第１の位置とは異なる第２の位置で蒸留可能なモノマーと共に凝縮でき、前記逃散性重合抑制剤が式（Ｉ）
【化３】
0005711153.tif 000033
（式中、ｍは１〜３の整数であり、各ＲAは独立して水素、（Ｃ1〜Ｃ3）アルキル、（Ｃ1〜Ｃ3）アルキル−Ｏ−、フルオロ又はクロロである）
のニトロソ化合物であり、式（Ｉ）のニトロソ化合物は、液体混合物の２５ｐｐｍ超〜２０００ｐｐｍであり、式（Ｍ）の前記アクリル酸系モノマー及び前記逃散性重合抑制剤が（ｉ）実質的に純粋な形態のそれぞれの第１及び第２の液体蒸気圧又は（ｉｉ）式（Ｍ）のアクリル酸系モノマー、逃散性重合抑制剤及び捕捉性重合抑制剤から本質的になる試験混合物の相対揮発度によって特徴づけられ、前記第１及び第２の液体蒸気圧が同一の高温において、独立して測定され、前記高温が５０℃又はそれ以上であり、前記第１の液体蒸気圧及び前記第２の液体蒸気圧が独立に少なくとも５キロパスカルであり、互いの４０キロパスカル以内であり、前記試験混合物の相対揮発度（ここで「相対揮発度」は、分配係数の比、即ち［逃散性重合抑制剤の蒸気相モル分率（ｙi）÷液相モル分率（ｘi）］÷［蒸留可能なモノマーの蒸気相モル分率（ｙm）÷液相モル分率（ｘm）］を意味する（各測定は本件明細書に記載の方法で測定））が０．５〜１０である、
重合抑制剤組成物。
【請求項２】
前記捕捉性重合抑制剤がＭｎ（ＨＣＯ2-）2、Ｍｎ（（Ｃ1〜Ｃ8）アルキルＣＯ2-）2又は過マンガン酸カリウムであるマンガン塩である請求項１に記載の組成物。
【請求項３】
前記捕捉性重合抑制剤がＮ−オキシル化合物とＭｎ（ＨＣＯ2-）2、Ｍｎ（（Ｃ1〜Ｃ8）アルキルＣＯ2-）2若しくは過マンガン酸カリウムであるマンガン塩との第１の混合物であり、前記Ｎ−オキシル化合物が４−ヒドロキシ−２，２，６，６−テトラメチルピペリジン−１−オキシルである請求項１に記載の組成物。
【請求項４】
前記マンガン塩が酢酸マンガン（ＩＩ）である請求項２又は３に記載の組成物。
【請求項５】
前記捕捉性重合抑制剤が、分子状酸素とフェノチアジンとの第２の混合物である請求項１に記載の組成物。
【請求項６】
前記捕捉性重合抑制剤が式（ＩＩ）の化合物である請求項１に記載の組成物。
【請求項７】
ＸがＳである請求項６に記載の組成物。
【請求項８】
Ｒ1が水素である請求項６又は７に記載の組成物。
【請求項９】
Ｒ1が（Ｃ1〜Ｃ3）アルキルである請求項６又は７に記載の組成物。
【請求項１０】
Ｒ1がメチルである請求項９に記載の組成物。
【請求項１１】
ｍが１であり且つＲAが水素である請求項１〜１０のいずれか１項に記載の組成物。
【請求項１２】
ｍが１であり且つ各ＲAが（Ｃ1〜Ｃ3）アルキル、（Ｃ1〜Ｃ3）アルキル−Ｏ−、フルオロ又はクロロである請求項１〜１０のいずれか１項に記載の組成物。
【請求項１３】
ｍが２又は３であり且つ各ＲAが独立に（Ｃ1〜Ｃ3）アルキル、（Ｃ1〜Ｃ3）アルキル−Ｏ−、フルオロ又はクロロである請求項１〜１０のいずれか１項に記載の組成物。
【請求項１４】
（ａ）蒸留可能なモノマーの重合抑制剤組成物と蒸留可能なモノマーとを第１の位置で互いに接触させて、それらの第１の混合物を得（前記組成物は第１の重合抑制量の逃散性重合抑制剤及び抑制量の捕捉性重合抑制剤を含み；前記捕捉性重合抑制剤及び前記逃散性重合抑制剤が異なり、互いに相互転化できず；前記逃散性重合抑制剤及び前記捕捉性重合抑制剤がそれぞれ独立に、前記の蒸留可能なモノマーの重合の抑制剤として特徴づけられる）；
（ｂ）第１の位置から、前記蒸留可能なモノマーの少なくとも一部及び前記逃散性重合抑制剤の少なくとも一部を蒸発させて、蒸発した蒸留可能なモノマー及び蒸発した逃散性重合抑制剤をそれぞれ得；そして
（ｃ）第１の位置とは異なるが第１の位置と流体連通している第２の位置で、前記の蒸発した蒸留可能なモノマーの少なくとも一部及び前記の蒸発した逃散性重合抑制剤の少なくとも一部を凝縮させて、それらの凝縮液混合物を得る（前記凝縮液混合物は、前記の蒸留可能なポリマーの一部及び第２の重合抑制量の前記逃散性重合抑制剤を含む）
工程を含んでなる蒸留可能なモノマーの蒸留中の重合を抑制する方法であって；
第２の位置における前記蒸留可能なモノマーの重合が、第２の重合抑制量の前記逃散性重合抑制剤によって抑制され；
前記蒸留可能なモノマーが式（Ｍ）：
【化４】
0005711153.tif 000034
（式中、Ｒ11は水素又は（Ｃ1〜Ｃ18）アルキルであり、Ｒ12〜Ｒ14は、それぞれ独立に、水素又は（Ｃ1〜Ｃ8）アルキルである）
のアクリル酸系モノマーであり、前記逃散性重合抑制剤が式（Ｉ）
【化５】
0005711153.tif 000035
（式中、ｍは１〜３の整数であり、各ＲAは独立して水素、（Ｃ1〜Ｃ3）アルキル、（Ｃ1〜Ｃ3）アルキル−Ｏ−、フルオロ又はクロロである）
のニトロソ化合物である重合抑制方法。
【請求項１５】
式（Ｍ）の前記アクリル酸系モノマーの重合の抑制剤である前記捕捉性重合抑制剤及び前記逃散性重合抑制剤を含む組成物が請求項２〜１３のいずれか１項に記載の組成物である、請求項１４に記載の方法。
【発明の詳細な説明】
【技術分野】
【０００１】
本発明は、重合抑制剤組成物、並びにこの重合抑制剤組成物によって液相及び蒸発／凝縮相中の蒸留可能なモノマーの重合を抑制する方法に関する。本発明の重合抑制剤組成物は製造、精製（例えば蒸留）、取扱及び貯蔵中における蒸留可能なモノマーの重合抑制に有用である。
【背景技術】
【０００２】
アクリル酸系モノマーは構造フラグメント：
【０００３】
【化１】
0005711153.tif 000002
【０００４】
［式中、
【０００５】
【化２】
0005711153.tif 000003
【０００６】
は共有結合の部分を表す］
を有するモノマーを含む。アクリル酸系モノマーは、化学業界において、特に繊維及び他の物品の添加剤（例えばゴム、塗料及び接着剤用の添加剤）及び成分として有用なポリアクリレート系ポリマー（例えばポリ（アクリル酸）及びポリ（メタクリル酸））の製造に広く用いられている。アクリル酸系モノマーに関連して問題となるのは、主に早期重合である。充分な量の重合抑制剤が存在しない場合、アクリル酸系モノマーは製造、精製、取扱及び貯蔵作業中に不所望に重合する。
【０００７】
特に難しい問題は、ヘッドスペースを有する容器や管のヘッドスペース中で蒸発及び凝縮したアクリル酸系モノマーの早期重合であった。例えば減圧蒸留による精製は、アクリル酸系モノマーを、モノマー及びヘッドスベースの体積を有する蒸留釜（pot）から蒸留カラム（ヘッドスペース）を通して蒸留する工程を含む。蒸留中に、アクリル酸系モノマーの一部は蒸発し、やがてカラム内の特定の構造（即ち「コールド」スポット）上で凝縮する。凝縮したモノマーは、重合抑制剤を含まない場合には重合し、その結果、カラム中の構造、特に、蒸留釜と直接液体連通していない構造、蒸留釜からのスプラッシュを受けるカラムゾーンからの構造を汚染し（foul）、ついには、蒸留操作の停止と、汚染カラムの清浄を余儀なくされる。これは、費用と時間を要する保守操作である。重合を抑制するため、化学業界では、これらの操作にモノマーバッチを供する前に、モノマーバッチへの重合抑制剤の添加を行い、又はあまり望ましくないが、操作中にこのような重合抑制剤を物理的添加を行っているが、望ましい結果が得られているとはいえない。
【０００８】
例えば、このような先行技術の重合抑制剤の一部は、特許文献１（特にニトロソベンゼン及び４−ニトロソフェノールに言及し、場合によっては蒸留中に蒸留カラムのプレートにそれらを物理的に添加することを記載）；特許文献２（特に一酸化窒素に言及）；特許文献３（特に特定のＮ−オキシル化合物及び特定のニトロソ化合物に言及）；特許文献４（特定のＮ−オキシ化合物及び特定のニトロソ化合物に言及）；特許文献５；特許文献６（蒸留中に凝縮液又は還流液に特定のこのような重合抑制剤を物理的に添加する方法に言及）；特許文献７；及び特許文献８により公表されている。同様に特許文献９参照。しかし、このような先行技術の重合抑制剤は、アクリル酸系モノマーと共に充分に蒸発及び凝縮できず、その結果、蒸留カラム中の構造表面でのアクリル酸系モノマーの凝縮液の重合抑制には不十分である。これらの重合抑制剤は、揮発性が不十分であるために蒸発した状態でカラム内の構造まで達することがないか、或いは過度に揮発性であるために凝縮したアクリル酸系モノマーと共にカラム中の構造表面で凝縮しないかのいずれかである。
【０００９】
過度に揮発性の先行技術の重合抑制剤は、アクリル酸系モノマーの蒸留に好適な蒸気圧及び温度において容易に蒸発するが、カラム中の構造表面で凝縮アクリル酸系モノマーと共に凝縮しないか、又は凝縮するとしてもその凝縮量はアクリル酸系モノマー凝縮液の重合を効果的に抑制するのに必要な量より少ない。過度に揮発性の重合抑制剤の例は、酸素ガス及び一酸化窒素ガスなどの気体である。このような気体は、蒸気相重合の抑制に使用されているが、このような減圧蒸留カラム中では凝縮しない。
【００１０】
揮発性の不十分な先行技術の重合抑制剤には、２つの型がある。このような揮発性の不十分な重合抑制剤の１つの型には、アクリル酸系モノマーの蒸留に好適な蒸気圧及び温度において、添加された蒸留釜中のモノマーバッチに実質的に捕捉される(captive)化合物が含まれる。揮発性の不十分な重合抑制剤のもう１つの型には、蒸発前にその場で反応して捕捉性(captive)誘導体である重合抑制剤化合物を形成する化合物が含まれる。不十分に揮発性の重合抑制剤の前者の型の例は、４−ニトロソフェノール、２−メチル−４−ニトロソフェノール、Ｎ−ニトロソジフェニルアミン及びその塩、Ｎ−ニトロソフェニルヒドロキシアミン及びその塩並びにフェニルニトロキシドである。不十分に揮発性の重合抑制剤の後者の型の例は、蒸発前に、このような蒸留中にその場で（in situ）反応してフェニルニトロキシドを形成する抑制剤、ニトロソベンゼンただ１つである。揮発性の不十分な重合抑制剤又はフェニルニトロキシドなどの揮発性の不十分な重合抑制剤の誘導体の相当量はこのような減圧蒸留操作中に蒸留釜中に残り、蒸発及び凝縮したアクリル酸系モノマーの、カラム中の構造表面での重合を本質的に抑制しない。
【先行技術文献】
【特許文献】
【００１１】
【特許文献１】ＵＳ４，２１０，４９３
【特許文献２】ＵＳ５，２７２，２３１
【特許文献３】ＵＳ５，５０４，２４３
【特許文献４】ＵＳ５，８８８，３５６
【特許文献５】ＵＳ７，２４１，９１５Ｂ２
【特許文献６】ＵＳ７，３１９，１６７Ｂ２
【特許文献７】ＵＳ７，３１９，１６８Ｂ２
【特許文献８】ＵＳ７，３８８，１０９Ｂ２
【特許文献９】ＷＯ２００９／０３２４２７
【発明の概要】
【発明が解決しようとする課題】
【００１２】
化学業界では、捕捉性（captive）重合抑制剤及び逃散性(fugitive)重合抑制剤を含む優れた重合抑制剤組成物であって、前記捕捉性重合抑制剤及び前記逃散性重合抑制剤が、それぞれ独立に、容器（例えば蒸留釜）及び管中における蒸留可能なモノマー（例えばアクリル酸系モノマー及び他のオレフィン系モノマー）の重合を抑制でき、前記逃散性重合抑制剤が好ましくは容器及び管のヘッドスペース中に及び蒸留カラム中に更に蒸発でき、重量抑制量で蒸留可能なモノマーと共に凝縮でき、且つ容器又は管中に残った蒸発していないアクリル酸系モノマーから遠位の（distal）構造を含む、ヘッドスペース（例えば蒸留カラム）中の構造表面における蒸発及び凝縮した蒸留可能なモノマーの重合を抑制できる重合抑制剤組成物が必要とされている。
【課題を解決するための手段】
【００１３】
第１の態様において、本発明は、捕捉性重合抑制剤及び逃散性重合抑制剤を含んでなるモノマー重合抑制剤組成物（「組成物」）であって、前記捕捉性重合抑制剤及び前記逃散性重合抑制剤が異なり、互いに相互転化できず；逃散性重合抑制剤及び捕捉性重合抑制剤が、それぞれ独立に、同一の蒸留可能なモノマーの重合抑制剤として特徴づけることができ；そして前記逃散性重合抑制剤が、第１の位置から蒸留可能なモノマーと共に蒸発でき且つ蒸留可能なモノマーの蒸留中に第１の位置とは異なる第２の位置で蒸留可能なモノマーと共に凝縮できる組成物を提供する。
【００１４】
第１の態様の一部の態様において、逃散性重合抑制剤及び捕捉性重合抑制剤は、オレフィン系モノマー又は遊離基重合可能なモノマーである蒸留可能なモノマーの抑制剤として特徴付けることができる。オレフィン系モノマーの一例は、式（Ｍ）：
【００１５】
【化３】
0005711153.tif 000004
【００１６】
（式中、Ｒ11は水素又は（Ｃ1〜Ｃ18）アルキルであり、Ｒ12〜Ｒ14はそれぞれ独立に水素又は（Ｃ1〜Ｃ8）アルキルである）
のアクリル酸系モノマーである。
【００１７】
第２の態様において、本発明は蒸留中における蒸留可能なモノマーの重合抑制方法であって、前記方法が、
（ａ）第１の重合抑制量の逃散性重合抑制剤及び抑制量の捕捉性重合抑制剤を含む第１の態様の本発明の組成物と分量の蒸留可能なモノマーとを第１の位置（例えば蒸留容器）で互いに接触させて、それらの第１の液体混合物を得；
（ｂ）第１の位置から、蒸留可能なモノマーの少なくとも一部及び逃散性重合抑制剤の少なくとも一部を蒸発させて、蒸発した蒸留可能なモノマー及び蒸発した逃散性重合抑制剤をそれぞれ与え；そして
（ｃ）第１の位置とは異なるが第１の位置と流体連通している第２の位置で、蒸発した蒸留可能なモノマーの少なくとも一部及び蒸発した逃散性重合抑制剤の少なくとも一部を凝縮させて、それらの凝縮液混合物を得る
工程を含んでなり；凝縮液混合物が分量の蒸留可能なポリマーの一部と第２の重合抑制量の逃散性重合抑制剤との混合物を含み；第２の位置における蒸留可能なモノマーの重合が、第２の重合抑制量の逃散性重合抑制剤によって抑制され；蒸留工程（ｂ）及び（ｃ）の条件中及び条件下で、逃散性重合抑制剤が、蒸留可能なモノマーの蒸気圧又は相対的揮発度蒸留性能(relative volatility distillation performance)と一致する蒸気圧又は相対的揮発度蒸留性能を有する方法を提供する。前記液体混合物と前記凝縮液混合物とは異なる。
【００１８】
第２の態様の一部の態様において、蒸留可能なモノマーはオレフィン系モノマー又は遊離基重合可能なモノマーであり、捕捉性及び逃散性重合抑制剤は、いずれも、その重合の抑制剤である。一部の態様において、オレフィン系モノマーは、式（Ｍ）：
【００１９】
【化４】
0005711153.tif 000005
【００２０】
（式中、Ｒ11は水素又は（Ｃ1〜Ｃ18）アルキルであり、Ｒ12〜Ｒ14はそれぞれ独立して水素又は（Ｃ1〜Ｃ8）アルキルである）
のアクリル酸系モノマーである。この態様において、凝縮液混合物は、蒸発及び凝縮した式（Ｍ）のアクリル酸系モノマーと第２の重合抑制量の蒸発及び凝縮した逃散性重合抑制剤とを含む。
【００２１】
第１の態様の本発明の組成物は、第２の態様の方法において機能できるものである。好ましくは、本発明の組成物は、蒸留容器（例えば蒸留釜）からの蒸留可能なモノマーの蒸留に使用した場合に捕捉性重合抑制剤が蒸留容器中に残り（即ち、留去されず）且つ少なくとも蒸留抑制量に相当する逃散性重合抑制剤の部分が蒸留可能なモノマーと共に蒸留されるような方法で機能できる。例えば、第２の態様を参照されたい。
【００２２】
第１の態様の組成物は、蒸留可能なモノマー（例えばアクリル酸系モノマー）の製造、精製、取扱及び貯蔵において、例えば容器及び管中における蒸留可能なモノマーの重合の抑制剤として有用である。第１の態様の少なくとも好ましい組成物（即ち、後述するような、相容性で、性能が合致する組成物）は更に、逃散性重合抑制剤によって、例えば容器及び管のヘッドスペース中の及びカラム中の構造（遠位の構造を含む）表面における、蒸発及び凝縮した蒸留可能なモノマーの遠位部位重合（distal-sited polymerization）の抑制剤としても有用である。捕捉性重合抑制剤は、好ましくは、もしあれば、逃散性重合抑制剤の、他の捕捉性重合抑制剤へのその場での（in situ）転化（例えば蒸留釜中での転化）も抑制する。第２の態様の方法は、捕捉性重合抑制剤が蒸留可能なモノマー（例えばアクリル酸系モノマー）の重合をその場で抑制する工程、及び逃散性重合抑制剤の少なくとも一部が蒸発し、その後に遠位構造において、蒸発した蒸留可能なモノマーと共に凝縮する工程を提供し、蒸発及び凝縮した逃散性重合抑制剤は遠位構造において、蒸発及び凝縮した蒸留可能なモノマーの重合を抑制する（全て、第２の態様に関して記載した通り）。このような工程は、捕捉性重合抑制剤のみ又は逃散性重合抑制剤（蒸発前にその場で反応して捕捉性誘導体である重合抑制剤化合物を形成する逃散性重合抑制剤を含む）のみを用いる、本発明でない方法では、可能でない。
【００２３】
更なる態様は添付図面及び明細書の残りの部分で説明する。
【図面の簡単な説明】
【００２４】
本発明の一部の態様は、添付図面に関連して本明細書中に記載する。添付図面は、少なくともそれらの態様の種々の構成を示すのに役立つであろう。
【図１】ニトロソベンゼン、アクリル酸及びアクリル酸ノルマル−ブチル（アクリル酸ｎ−ブチル）に関する、高温対液体蒸気圧データのグラフプロットである。
【発明を実施するための形態】
【００２５】
参照によって内容を組み入れることを許可する米国などの特許実務上、この発明の詳細な説明中で参照する各米国特許、米国特許出願、米国特許出願公開公報、ＰＣＴ国際特許出願及びそれに対応するＷＯ公報の全内容（特に明記しない限り）を、参照によって組み入れる。本明細書の記載と、参照によって組み入れられる特許、特許出願若しくは特許出願公開公報又はそれらの一部分の記載とが矛盾する場合には、本明細書の記載が優先する。
【００２６】
本明細書中において、表題（例えば「定義」）は、便宜上使用するのであって、本発明の開示範囲の限定の意味はなく、いずれにしても、本発明の開示範囲の限定に使用すべきでない。
【００２７】
本明細書において、数値範囲の任意の下限又は数値範囲の任意の好ましい下限は、数値範囲の任意の上限又は数値範囲の任意の好ましい上限と組合せて、範囲の好ましい面又は態様を規定できる。各数値範囲は、その範囲内に含まれる全ての数値、有理数及び無理数の両方を含む（例えば約１〜約５の範囲は、例えば１、１．５、２、２．７５、３、３．８０、４及び５を含む）。
【００２８】
化合物名とその構造との間に矛盾がある場合には構造が優先する。
【００２９】
括弧を用いずに記載された単位付きの数値、例えば２インチと、括弧を用いて記載された対応する単位付き数値、例えば（５センチメートル）とが矛盾する場合には、括弧を用いずに記載された単位付きの数値が優先する。
【００３０】
定義
本明細書中で使用する、「１つ（種）の（ａ，an）」、「その（the）」、「少なくとも１つ（種）の（at least one）」及び「１つ（種）又はそれ以上の（one or more）」は、同義で用いる。本明細書中に記載した本発明の任意の態様において、オープンエンドの用語「〜を含んでなる（comprising, comprises）」など（「〜を含む（including）」、「〜を有する（having）」及び「〜を特徴とする（characterized by）」と同義である）は、それぞれの部分的に閉じた表現「〜から本質的になる（consisting essentially of, consists essentially of）」など又はそれぞれの閉じた表現「〜からなる（consisting of, consists of）」などによって置き換えることができる。本明細書において、先行する要素（例えば成分）のリストに言及する場合、「それらの混合物」、「それらの組合せ」などの表現は、列挙される要素の全てを含む任意の２つ（種）又はそれ以上を意味する。構成員の列挙に使用する用語「又は（若しくは）」は、特に明記しない限り、列挙された構成員を個別に又は任意の組合せで意味する。
【００３１】
用語「（Ｃ1〜Ｃ18）アルキル」は、非置換の、炭素数１〜１８の飽和直鎖又は分岐鎖炭化水素基を意味する。（Ｃ1〜Ｃ18）アルキルの例は、（Ｃ9〜Ｃ18）アルキル［例えば、ＣＨ3（ＣＨ2）17−などの（Ｃ18）アルキル］並びに（Ｃ1〜Ｃ3）アルキル［メチル、エチル、１−プロピル及び２−プロピルを含む］及び（Ｃ4〜Ｃ8）アルキル［１−ブチル（ノルマル−ブチル又はｎ−ブチルとも称する）、２−ブチル、２−メチルプロピル、１，１−ジメチルエチル、１−ペンチル、１−ヘキシル、１−ヘプチル及び１−オクチルを含む］を含む（Ｃ1〜Ｃ8）アルキルである。用語「（Ｃ1〜Ｃ3）アルキル−Ｏ−」は、酸素原子ラジカルに結合した（Ｃ1〜Ｃ3）アルキルを意味する。
【００３２】
用語「捕捉性重合抑制剤」は、第２の態様の方法によって生成される凝縮液混合物中の、式（Ｍ）のアクリル酸系モノマーと共に第２の重合抑制量で蒸発及び凝縮しない物質を意味する。
【００３３】
用語「クロロ」及び「フルオロ」は、それぞれ、塩素原子又はフッ素原子のラジカルを意味する。
【００３４】
用語「凝縮液」は気相又は蒸気相の物質から形成される液相を意味する。
【００３５】
用語「蒸留可能なモノマー」は、第１の位置から蒸発し且つ第２の位置で凝縮する（即ち液体形態に戻る）ことができる、好ましくは第１の位置における化合物の初期量の少なくとも５０重量％が回収された凝縮液混合物を第２の位置で生成できる、より好ましくは第１の位置の化合物純度よりも高い化合物純度の凝縮液混合物を第２の位置で生成できる化合物を意味する。蒸留可能なモノマーの例はオレフィン系モノマー及び遊離基重合可能なモノマーである。用語「オレフィン系モノマー」は炭素−炭素二重結合又は炭素−炭素三重結合を有し且つ第２の態様の方法で蒸留可能な化合物を意味する。好ましくは重合可能なモノマーは１気圧（１０１キロパスカル）又はそれ以下の絶対圧において２５０℃又はそれ以下の沸点を有する。オレフィン系モノマーの一例はビニルモノマーである。ビニルモノマーのビニル官能基は置換されている［例えば（Ｃ1〜Ｃ3）アルキル−Ｃ（Ｈ）＝Ｃ（Ｈ）−部分を有する］か、非置換である［即ち、Ｈ2Ｃ＝Ｃ（Ｈ）−部分を有する］。
【００３６】
用語「蒸発した（された）（evaporated）」は液相から気相に転化されたことを意味する。蒸発の例としては、周囲温度（例えば２５℃）及び周囲圧力（例えば１０１キロパスカル（ｋＰａ））における転化、並びに周囲温度より高い、周囲圧力より高い又はその両者より高い条件での転化が挙げられる。
【００３７】
用語「逃散性重合抑制剤」は、第２の態様の方法によって生成される凝縮液混合物中の蒸留可能なモノマー（例えば式（Ｍ）のアクリル酸系モノマー）と共に第２の重合抑制量で蒸発及び凝縮できる物質を意味する。本発明の方法において、第２の重合抑制量の逃散性重合抑制剤は、その第１の重合抑制量に由来する。
【００３８】
用語「抑制する」は、抑制しようとする事柄の開始を遅延させる、抑制しようとする事柄の程度を低下させる、又は好ましくは抑制しようとする事柄を防止することを意味する。
【００３９】
「式（Ｍ）の少なくとも１種のアクリル酸系モノマーの重合の抑制剤」という表現は、少なくとも３０時間の平均時間値の間、固体ポリ（式（Ｍ）のアクリル酸系モノマー）の目視可能な出現を防止する、化合物又は化合物と抑制剤改質剤(inhibitor modifier)との組合せを意味する。用語「抑制剤改質剤」は、前記化合物をその化合物の誘導体から生成又は再生する物質（例えばマンガン塩）を意味する。時間は、以下の手法を用いて測定する：式（Ｍ）のアクリル酸系モノマーと、液体混合物の総重量に基づき、１００ｐｐｍの前記化合物又は１００ｐｐｍの前記化合物及び２０ｐｐｍの抑制剤改質剤との液体混合物を含むガラスバイアルをシールする。バイアルを、サーモスタットで１１３℃に制御されている鉱油浴中に入れる。バイアル中の任意の位置で（即ち、液体混合物中で又は液体混合物より上方のバイアル壁で）、固体ポリ（式（Ｍ）のアクリル酸系モノマー）の目視可能な出現が起こるまでの時間を記録する。これらを４回繰り返す。５回の平均により、平均時間値を得る。
【００４０】
用語「ニトロソ」は、式
【００４１】
【化５】
0005711153.tif 000006
【００４２】
（式中、
【００４３】
【化６】
0005711153.tif 000007
【００４４】
は共有結合の一部分を意味する）
の構造フラグメントを有する化合物を意味する。用語「ニトロキシド」は、式
【００４５】
【化７】
0005711153.tif 000008
【００４６】
（式中、
【００４７】
【化８】
0005711153.tif 000009
【００４８】
はそれぞれ、共有結合の一部分を意味する）
の構造フラグメントを有する化合物を意味する。フェニルニトロキシドでは、例えばＣ6Ｈ5−（フェニル）及び水素が窒素に結合して、
【００４９】
【化９】
0005711153.tif 000010
【００５０】
を生成する。
【００５１】
「互いに相互転化できない」という表現は、第２の態様の方法に従って蒸留可能なモノマーの重合を抑制する過程において、１つの物質がその場で別の物質に転化されず、逆もまた同様であることを意味する。したがって、例えば第１の態様の組成物は、逃散性重合抑制剤としてのニトロソベンゼンと捕捉性重合抑制剤としての２−クロロフェニルニトロキシドとの混合物を企図するが、ニトロソベンゼンとフェニルニトロキシドとの混合物は企図としない。好ましくは、捕捉性重合抑制剤はニトロキシド化合物ではない。
【００５２】
用語「重合抑制量」は、重合の開始を遅延させる、重合度を低下させる、又は好ましくは、重合を防止するのに十分な物質の絶対重量（例えばグラムで表される）又は相対重量（例えば百万分率（ｐｐｍ）又は重量％（ｗｔ％）で表される）を意味する。用語「〜に充分な」は、「〜に効果的な」（例えば重合の開始の遅延、重合度の低下又は好ましくは重合の防止に効果的な）を意味する。例えば１ｐｐｍは１ｍｇ／１０００ｇ（若しくは１ｇ／１０００ｋｇなど）又は０．０００１重量％と等しい。
【００５３】
「重合が抑制される」などの表現は、重合性モノマーが重合条件（重合性モノマーの２つ又はそれ以上の分子間に結合をもたらして、その有機オリゴマー又はポリマーを生成させるその化学的プロセス）に暴露され且つ重合性モノマーが捕捉性重合抑制剤、逃散性重合抑制剤又は両者と接触する場合に、このような抑制剤が存在しないその化学的プロセスの速度と比較してその化学的プロセスの速度が低下されることを意味する。
【００５４】
逃散性重合抑制剤
逃散性重合抑制剤は、逃散性重合抑制剤及び蒸留可能なモノマーの凝縮が起こり得る第２の位置、例えば蒸留容器、貯蔵容器又は導管とそれぞれ流体連通している、蒸留カラム、ヘッドスペース又は気体トラップ位置において、蒸留可能なモノマーの重合を抑制するのに特に有用である。好ましくは、第２の位置は第１の位置から遠位である、即ち、第１の位置と直接液体連する範囲にない（例えば第１の位置と液はねによる接触がなく、好ましくは第１の位置から最も遠い部位を含む）。
【００５５】
どの逃散性重合抑制剤を使用するかは重要ではない。逃散性重合抑制剤は蒸留可能なモノマー（例えば式（Ｍ）のアクリル酸系モノマー）の誘導体を対象としない。逃散性重合抑制剤は、好ましくは式（Ｍ）のアクリル酸系モノマーの抑制剤、より好ましくは式（Ｉ）：
【００５６】
【化１０】
0005711153.tif 000011
【００５７】
（式中、ｍは１〜３の整数であり、各ＲAは独立して水素、（Ｃ1〜Ｃ3）アルキル、（Ｃ1〜Ｃ3）アルキル−Ｏ−、フルオロ又はクロロである）
のニトロソ化合物である。好ましいのは、ｍが２又は３であり且つ各ＲAが独立して（Ｃ1〜Ｃ3）アルキル、（Ｃ1〜Ｃ3）アルキル−Ｏ−、フルオロ又はクロロである式（Ｉ）のニトロソ化合物である。より好ましいのは、ｍが１であり且つＲAが（Ｃ1〜Ｃ3）アルキル、（Ｃ1〜Ｃ3）アルキル−Ｏ−、フルオロ又はクロロである式（Ｉ）のニトロソ化合物である。更に好ましいのは、ｍが１であり且つＲAが水素である式（Ｉ）のニトロソ化合物である。本発明は、更に前記の逃散性重合抑制剤の任意の２種又はそれ以上の組合せの使用を企図する。
【００５８】
式（Ｉ）のニトロソ化合物の重合抑制量は、例えば抑制しようとする個々のアクリル酸系モノマー及びその量、温度及び圧力などの条件、他の重合抑制剤の有無並びに式（Ｉ）のニトロソ化合物の蒸気圧によって、異なると考えられる。本発明の方法は、必要と考えられるよりも多い重合抑制量から開始することができる。その後、その条件下で望ましい定常量の重合抑制剤が得られる（例えばカラム清浄の望ましい時間間隔を達成することによって立証される）まで、重合抑制量を減少させることができる（例えば重合抑制剤の反応につれて）。当業者ならば、必要以上の実験を行うことなく、個々の状況下で適切な重合抑制量を決定できるであろう。式（Ｉ）のニトロソ化合物の第１の重合抑制量は、液体混合物の総重量に基づき、好ましくは２５ｐｐｍ超〜約２０００ｐｐｍであり、より好ましくは５０ｐｐｍ超、更に好ましくは７５ｐｐｍ超、更に好ましくは１００ｐｐｍ超であり且つより好ましくは約１０００ｐｐｍ又はそれ以下、更に好ましくは約５００ｐｐｍ又はそれ以下、更に好ましくは約２００ｐｐｍ又はそれ以下である。蒸発及び凝縮した式（Ｉ）のニトロソ化合物の第２の重合抑制量は、凝縮液混合物の総重量に基づき、好ましくは約２５〜２０００ｐｐｍ未満であり、より好ましくは少なくとも約５０ｐｐｍ、更に好ましくは少なくとも約７５ｐｐｍ、更に好ましくは少なくとも約１００ｐｐｍであり且つより好ましくは１０００ｐｐｍ未満、更に好ましくは５００ｐｐｍ未満、更に好ましくは２００ｐｐｍ未満である。
【００５９】
ニトロソベンゼンの合成は知られており、式（Ｉ）の化合物の合成に容易に適合させることができる。ニトロベンゼンを還元してニトロソベンゼンを生成させる合成もあるし、フェニルヒドロキシルアミンを酸化する合成もある。例えば、（ａ）Organic Synthesis、Collective Volume 3、１９５５年、６６８頁；（ｂ）同文献、Volume 23、１９４５年、８０頁；及びFavre TLFら、Catalyst Letters 1、１９８８年、４５７〜４６０頁を参照のこと。
【００６０】
式（Ｉ）のニトロソ化合物の合成は、本発明には重要ではなく、全ての適切な合成を企図する。一部の態様において、式（Ｉ）のニトロソ化合物は、下記スキーム１に示されるように、対応する式（ＩＡ）のニトロ化合物を還元することによって合成する。
【００６１】
スキーム１
【化１１】
0005711153.tif 000012
【００６２】
（式中、ｍ及びＲAは第１の態様に関して記載した通りである）。
スキーム１においては、式（ＩＡ）のニトロベンゼン化合物を、選択的還元温度、好ましくは約０〜約１００℃において、好適な溶媒（例えば水）中で、選択的２−電子還元化合物（例えば促進剤が添加されていないＭｎ3Ｏ4又は亜鉛（Ｚｎ）と塩化アンモニウム（ＮＨ4Ｃｌ）との混合物など）と接触させて、式（Ｉ）のニトロソ化合物を得る。スキーム１に概略を示した手法は、各ＲAが独立して水素、（Ｃ1〜Ｃ3）アルキル又は（Ｃ1〜Ｃ3）アルキル−Ｏ−である場合に好ましい。
【００６３】
一部の態様において、式（Ｉ）のニトロソ化合物は、下記スキーム２に示されるようにして、対応する式（ＩＢ）のヒドロキシルアミノ化合物を酸化することによって合成する。
【００６４】
スキーム２
【化１２】
0005711153.tif 000013
【００６５】
（式中、ｍ及びＲAは第１の態様に関して記載した通りである）。
スキーム２においては、式（ＩＢ）のヒドロキシルアミン化合物を、選択的還元温度、好ましくは約０〜約１００℃において、好適な溶媒（例えば水）中で、選択的２−電子酸化化合物（例えば二クロム酸ナトリウム二水和物（Ｎａ2Ｃｒ2Ｏ7・２Ｈ2Ｏ））などと接触させて、式（Ｉ）のニトロソ化合物を得る。スキーム２に概略を示した手法は、各ＲAが独立して水素、（Ｃ1〜Ｃ3）アルキル−Ｏ−、フルオロ又はクロロである場合に好ましい。
【００６６】
捕捉性重合抑制剤
捕捉性重合抑制剤（及び逃散性重合抑制剤も）は蒸留容器（蒸留釜）、貯蔵容器又は導管（管）中などの第１の位置における蒸留可能なモノマーの重合を抑制するのに特に有用である。
【００６７】
どの捕捉性重合抑制剤を使用するかは重要ではない。捕捉性重合抑制剤は蒸留可能なモノマー（例えば式（Ｍ）のアクリル酸系モノマー）の誘導体を対象としない。一部の態様において、捕捉性重合抑制剤は式（Ｍ）のアクリル酸系モノマーの抑制剤、より好ましくはマンガン塩［Ｍｎ（ＨＣＯ2-）2、Ｍｎ（（Ｃ1〜Ｃ8）アルキルＣＯ2-）2又は過マンガン酸カリウム］である。一部の態様においては、マンガン塩は、第２の態様の方法に抑制剤改質剤として捕捉性重合抑制剤と組合せて使用する。好ましい式（ＩＩ）の化合物の重合抑制量は、液体混合物の総重量に基づき、約５〜約５００ｐｐｍ、より好ましくは約１０〜約２５０ｐｐｍ、更に好ましくは約２０〜約２００ｐｐｍ、さらに好ましくは約４０〜約１００ｐｐｍである。
【００６８】
一部の態様において、マンガン塩はＭｎ（ＨＣＯ2-）2である。一部の態様において、マンガン塩はＭｎ（（Ｃ1〜Ｃ8）アルキルＣＯ2-）2、より好ましくは酢酸マンガン（ＩＩ）［酢酸マンガン（Ｍｎ（Ｏ2ＣＣＨ3）2）及び酢酸マンガン（ＩＩ）四水和物（Ｍｎ（Ｏ2ＣＣＨ3）2・４Ｈ2Ｏを含む）である。一部の態様において、マンガン塩は過マンガン酸カリウムである。
【００６９】
一部の態様において、捕捉性重合抑制剤はヒドロキノンである。
【００７０】
一部の態様において、捕捉性重合抑制剤はフェノチアジンである。用語「フェノチアジン」は、下記式：
【００７１】
【化１３】
0005711153.tif 000014
【００７２】
の化合物を意味する。
【００７３】
マンガン塩、ヒドロキノン又はフェノチアジンの重合抑制量は、抑制しようとする個々のアクリル酸系モノマー及びその量、温度及び圧力などの条件、他の重合抑制剤の有無、並びに存在する場合には、抑制剤改質剤の量によって、異なると考えられる。当業者ならば、必要以上の実験を行うことなく、個々の状況下で適切な重合抑制量を決定できるであろう。マンガン塩、ヒドロキノン又はフェノチアジンの好ましい重合抑制量は、独立して、液体混合物の総重量に基づき、約５〜約５００ｐｐｍ、より好ましくは約１０〜約２５０ｐｐｍ、更に好ましくは約２０〜約２００ｐｐｍ、更に好ましくは約４０〜約１００ｐｐｍである。
【００７４】
一部の態様において、捕捉性重合抑制剤は、式（ＩＩ）：
【００７５】
【化１４】
0005711153.tif 000015
【００７６】
（式中、ＸはＳ、Ｏ又はＮ−Ｒ3であり；Ｒ1は水素又は（Ｃ1〜Ｃ3）アルキルであり；Ｒ2はフェニルであり；Ｒ3は（Ｃ1〜Ｃ3）アルキルである）
の化合物又はその第２の酸付加塩である。一部の態様において、式（ＩＩ）の化合物は、ＸがＳであるものである。一部の態様において、ＸはＯである。一部の態様において、ＸはＮ−Ｒ3である。好ましくはＲ3はメチルである。
【００７７】
一部の態様において、式（ＩＩ）の化合物はＲ1が水素であるものである。一部の態様において、Ｒ1は（Ｃ1〜Ｃ3）アルキルであり、より好ましくはＲ1はメチルである。
【００７８】
一部の態様において、捕捉性重合抑制剤はヒドロキノンとフェノチアジン又は式（ＩＩ）の化合物との組合せを含む。
【００７９】
式（ＩＩ）の重合抑制量は、抑制しようとする個々のアクリル酸系モノマー及びその量、温度及び圧力などの条件、他の重合抑制剤の有無並びに存在する場合には、抑制剤改質剤の量によって、異なると考えられる。当業者ならば、必要以上の実験を行うことなく、個々の状況下で適切な重合抑制量を決定できるであろう。好ましい式（ＩＩ）の化合物の重合抑制量は、液体混合物の総重量に基づき、約５〜約５００ｐｐｍ、より好ましくは約１０〜約２５０ｐｐｍ、更に好ましくは約２０〜約２００ｐｐｍ、更に好ましくは約４０〜約１００ｐｐｍである。
【００８０】
式（ＩＩ）の化合物の合成は本発明には重要ではなく、全ての適切な合成を企図する。一部の態様において、式（ＩＩ）の化合物は、下記スキーム３に示されるように対応する式（ＩＩＡ）の中間アミノ化合物をアルキル化することによって合成する。
【００８１】
スキーム３
【化１５】
0005711153.tif 000016
【００８２】
［式中、Ｘ、Ｒ1及びＲ2は第１の態様に関して記載した通りであり、ＬＧは脱離基である］。
スキーム３においては、式（ＩＩＡ）のアミノ化合物と脱離基を有する式（ＩＩＢ）の化合物とを、非求核性強塩基及び非プロトン性溶媒の存在下に求核置換温度、好ましくは約０〜約１００℃において接触させて、式（ＩＩ）の化合物を得る。非プロトン性溶媒の例はテトラヒドロフラン、１，２−ジメトキシエタン及びジオキサンである。非求核性塩基の例は水素化ナトリウム、水素化カリウム、ヘキサメチルジシラザンカリウム（ＫＨＭＤＳ）及びリチウムジイソプロピルアミド（ＬＤＡ）である。脱離基の例はヨード、ブロモ、クロロ、活性化ヒドロキシル、トリフルオロメタンスルホネート、トリフルオロアセテート及びトシレートである。一部の態様において、前記活性化ヒドロキシルは、式（ＩＩＢ）［式中、ＬＧはＨＯ−である］の化合物と、例えばトリフェニルホスフィン［ジイソプロピルアゾジカルボキシレート（ＤＩＡＤ）、１−（３−ジメチルアミノプロピル）−３−エチルカルボジイミドヒドロクロリド（ＥＤＣ、ＥＤＣＩ及びＥＤＡＣ）、Ｎ，Ｎ’−カルボニルジイミダゾール（ＣＤＩ）又はＮ，Ｎ’−ジシクロヘキシルカルボジイミド（ＤＣＣ）と共に且つ場合によっては１−ヒドロキシベンゾトリアゾール（ＨＯＢｔ）と共に用いる］及び（ベンゾトリアゾル−１−イルオキシ）トリピロリジノ−ホスホニウムヘキサフルオロホスフェート）などのカップリング剤とから製造する。
【００８３】
式（ＩＩ）の化合物の他の合成も企図する。例えばＲ1が水素である場合には、式（ＩＩ）の化合物は、式（ＩＩＡ）の化合物を式ハロ−Ｃ（＝Ｏ）−Ｒ2の酸ハロゲン化物又は式Ｒ2−Ｃ（＝Ｏ）−Ｏ−Ｃ（＝Ｏ）−Ｒ2の酸無水物とカップリングさせて式（ＩＩＣ）：
【００８４】
【化１６】
0005711153.tif 000017
【００８５】
の最後から２番目のカルボキサミドを得ることによって合成できる。次に、式（ＩＩＣ）のカルボキサミドを還元させて（例えばテトラヒドロフラン中水素化アルミニウムリチウムで）式（ＩＩ）の化合物を得ることができる。
【００８６】
本発明は式（ＩＩ）の化合物の酸付加塩の使用を更に企図する。用語「酸付加塩」は、有機陽イオンと有機又は好ましくは無機の陰イオンとを含むイオン性物質を意味する。有機陽イオンは、プロトン化型のフェノチアジン又は式（ＩＩ）の化合物を含む。陰イオンは、７未満のｐＫａを特徴とする少なくとも１つのプロトンを有する有機又は好ましくは無機化合物の残基（即ちブレンステッド酸の残基）を含む。好ましい酸付加塩は、フェノチアジン又は式（ＩＩ）の化合物のモル当たり、０．９〜１．１モル当量の一塩基ブレンステッド酸、０．４５〜０．５５モル当量の二塩基ブレンステッド酸又は０．３〜０．３７モル当量の三塩基ブレンステッド酸を含む。好ましいブレンステッド酸としては、塩化水素酸（塩酸）、硝酸、リン酸、硫酸、臭化水素酸、ヨウ化水素酸、リン含有酸(phosphorus acid)、蟻酸及び酢酸が挙げられる。
【００８７】
一部の態様において、捕捉性重合抑制剤は、Ｎ−オキシル化合物とマンガン塩［Ｍｎ（ＨＣＯ2-）2、Ｍｎ（（Ｃ1〜Ｃ8）アルキルＣＯ2-）2又は過マンガン酸カリウム］との第１の混合物を含む。用語「Ｎ−オキシル化合物」は、構造フラグメント
【００８８】
【化１７】
0005711153.tif 000018
【００８９】
［式中、・はラジカル（電子）を表し、
【００９０】
【化１８】
0005711153.tif 000019
【００９１】
は、それぞれ、第４級炭素原子への共有結合の一部を表す］
を有する化学物質を意味する。好ましくはＮ−オキシル化合物は２，２，５，５−テトラメチル−３−オキソピロリジン−１−オキシル；２，２，６，６−テトラメチルピペリジン−１−オキシル；トリス（２，２，６，６−テトラメチルピペリジン−１−オキシル−２−イル）−ホスファイト、より好ましくは４−ヒドロキシ−２，２，６，６−テトラメチルピペリジン−１−オキシルである。用語「４−ヒドロキシ−２，２，６，６−テトラメチルピペリジン−１−オキシル」と「４−ヒドロキシ−ＴＥＭＰＯ」とは同義であり、いずれも下記式：
【００９２】
【化１９】
0005711153.tif 000020
【００９３】
［式中、・はラジカル（電子）を表す］
の化合物を意味する。
【００９４】
本発明は前記捕捉性重合抑制剤の任意の２種又はそれ以上の組合せの使用を更に企図する。
【００９５】
４−ヒドロキシ−ＴＥＭＰＯの重合抑制量は、例えば抑制しようとする個々のアクリル酸系モノマー及びその量、温度及び圧力などの条件、他の重合抑制剤の有無並びに存在するマンガン塩の量によって、異なると考えられる。当業者ならば、必要以上の実験を行うことなく、個々の状況下で適切な重合抑制量を決定できるであろう。４−ヒドロキシ−ＴＥＭＰＯなどのＮ−オキシル化合物の重合抑制量は独立して、液体混合物の総重量に基づき、好ましくは約５〜約５００ｐｐｍ、より好ましくは約１０〜約２５０ｐｐｍ、更に好ましくは約２０〜約２００ｐｐｍ、更に好ましくは約４０〜約１００ｐｐｍである。
【００９６】
アクリル酸系モノマーの好ましい重合抑制剤組成物は、式（Ｉ）の好ましいニトロソ化合物の任意の１種を、本明細書中に記載した好ましい捕捉性重合抑制剤の任意の１種と組合せたものである。
【００９７】
抑制剤改質剤
抑制剤改質剤の例は、分子状酸素（例えば捕捉性重合抑制剤がフェノチアジン又は式（ＩＩ）の化合物である場合）及びマンガン塩（例えば捕捉性重合抑制剤がＮ−オキシル化合物（例えば、４−ヒドロキシ−２，２，６，６−テトラメチルピペリジン−１−オキシル）又は式（ＩＩ）の化合物である場合）である。
【００９８】
式（Ｍ）のアクリル酸系モノマー
好ましいのは、Ｒ11〜Ｒ14のうち１つが（Ｃ1〜Ｃ8）アルキルであり且つＲ11〜Ｒ14の残りが水素である式（Ｍ）のアクリル酸系モノマーである。一部の態様においては、Ｒ11が（Ｃ1〜Ｃ18）アルキルである。一部の態様においては、Ｒ11が（Ｃ9〜Ｃ18）アルキルである。一部の態様においては、Ｒ11が（Ｃ1〜Ｃ8）アルキルである。一部の態様においては、Ｒ11が（Ｃ1〜Ｃ8）アルキルであり、Ｒ12〜Ｒ14がいずれも水素である。一部の態様においては、Ｒ12が（Ｃ1〜Ｃ8）アルキルであり、Ｒ11、Ｒ13及びＲ14がいずれも水素である。一部の態様においては、Ｒ13が（Ｃ1〜Ｃ8）アルキルであり、Ｒ11、Ｒ12及びＲ14がいずれも水素である。一部の態様においては、Ｒ14が（Ｃ1〜Ｃ8）アルキルであり、Ｒ11〜Ｒ13がいずれも水素である。一部の態様においては、Ｒ11〜Ｒ14がいずれも水素である、即ち式（Ｍ）のアクリル酸系モノマーがアクリル酸自体である。
【００９９】
Ｒ11〜Ｒ14のうち２つが（Ｃ1〜Ｃ8）アルキルであり且つＲ11〜Ｒ14の残りが水素である式（Ｍ）のアクリル酸系モノマーも好ましい。より好ましくは、Ｒ11が、（Ｃ1〜Ｃ8）アルキルである前記のＲ11〜Ｒ14のうちの２つの一方である。
【０１００】
Ｒ11〜Ｒ14のうち３つが（Ｃ1〜Ｃ8）アルキルであり且つＲ11〜Ｒ14の残りが水素である式（Ｍ）のアクリル酸系モノマーも好ましい。
【０１０１】
式（Ｍ）のアクリル酸系モノマーにおいて、各（Ｃ1〜Ｃ8）アルキルは、好ましくは（Ｃ1〜Ｃ3）アルキル、より好ましくはメチルである。
【０１０２】
本発明において有用な式（Ｉ）、（ＩＩ）及び（Ｍ）の化合物、４−ヒドロキシ−ＴＥＭＰＯ、マンガン塩、酸付加塩、抑制剤改質剤などは、それらの水和物を含むそれらの溶媒和物を含む。
【０１０３】
好ましくは、第１の態様の組成物中の蒸留可能なモノマー（例えば式（Ｍ）のアクリル酸系モノマー）と逃散性重合抑制剤とが互いに蒸留相容性であり、蒸留性能が互いに一致することによって、第２の態様の方法におけるより良好なそれらの同時蒸発及び同時凝縮のための手段を確立する。よって、このような性能の合致がもたらす前者による後者の重合の抑制は、蒸留中に、例えば遠位構造において、ランダムな一致を示す蒸留可能なモノマーと逃散性重合抑制剤とによってもたらされる抑制より良好である。より好ましくは、性能の合致は、蒸留可能なモノマー（例えば式（Ｍ）のアクリル酸系モノマー）及び逃散性重合抑制剤が（ｉ）実質的に純粋な形態のそれぞれの第１及び第２の液体蒸気圧又は（ｉｉ）蒸留可能なモノマー、逃散性重合抑制剤及び捕捉性重合抑制剤から本質的になる試験混合物の相対揮発度を特徴とする第１の態様の組成物の一部の態様を含む。前記の第１及び第２の液体蒸気圧は同じ高温において独立に測定され、前記高温は５０℃又はそれ以上であり、前記の第１の液体蒸気圧と前記の第２の液体蒸気圧とは独立して少なくとも５キロパスカル（一部の態様では少なくとも１０キロパスカル、一部の態様では少なくとも１０キロパスカルであって２００キロパスカル未満）であり、互いの差は４０キロパスカル以内であり、試験混合物の相対揮発度は０．５〜１０である。前記第１と第２の液体蒸気圧は高い液体混合物温度において、互いの差が約３０キロパスカル以内であり、より好ましくは約２０キロパスカル以内であり、そして更に好ましくは約１０キロパスカル以内である。好ましくは、相対揮発度は５又はそれ以下、より好ましくは２又はそれ以下である。
【０１０４】
用語「相対揮発度」は、分配係数の比（αi,m）を意味する。この比は、［逃散性重合抑制剤の蒸気相モル分率（ｙi）÷液相モル分率（ｘi）］÷［蒸留可能なモノマー（例えば、式（Ｍ）のアクリル酸系モノマー）の蒸気相モル分率（ｙm）÷液相モル分率（ｘm）］に等しい。即ち、相対揮発度＝αi,m＝（ｙi／ｘi）／（ｙm／ｘm）である。相対揮発度は、従来の方法、例えばRobinson CS及びGilliland ER、Elements of Fractional Distilation、第４版、１９５０年（McGraw-Hill Book Company（New York,New York,USA））の第１章〜第４章に記載された方法によって測定する。
【０１０５】
用語「実質的に純粋な」は、ガスクロマトグラフィーによって測定される純度が９５．１重量％（ｗｔ％）又はそれ以上、好ましくは９７．１重量％又はそれ以上、より好ましくは９８．１重量％又はそれ以上、更に好ましくは９９．１重量％又はそれ以上であることを意味する。「〜から本質的になる試験混合物（test mixture）」という表現は、相対揮発度を測定するための材料を意味する。この材料は、この表現の直後に列挙される実質的に純粋な形態の成分を互いに充分に接触させることによって形成される。
【０１０６】
一部の態様において、蒸留可能なモノマー（例えば式（Ｍ）のアクリル酸系モノマー）及び逃散性重合抑制剤の特性評価は、その実質的に純粋な形態の第１及び第２の液体蒸気圧を含む。一部の態様において、蒸留可能なモノマー及び逃散性重合抑制剤の特性評価は、試験混合物の相対揮発度を含む。より好ましくは、蒸留可能なモノマー及び逃散性重合抑制剤の特性評価は、第２の態様の方法の間に、蒸発及び凝縮した逃散性重合抑制剤のより多い第２の重合抑制量を示すものである。
【０１０７】
蒸留可能なモノマー（例えばアクリル酸系モノマー）の重合抑制
第２の態様の方法においては、蒸留可能なモノマーは、重合条件に暴露されるので重合され易い（例えばオリゴマー又はホモポリマーを形成し易い）が本発明の方法における蒸留可能なモノマーの重合は全て逃散性及び捕捉性重合抑制剤によって抑制される。重合条件の例は、重合剤（例えば酸素ガス、水又は遊離基若しくは開始剤）又は条件（例えば紫外線又は高温ゾーンなどの遊離基発生条件）への暴露である。
【０１０８】
第２の態様の方法の蒸発及び凝縮工程は、凝縮液混合物が第２の位置で形成される前は、何度も繰り返すことができる（蒸留による従来の精製の場合と同様に）。その結果、このような繰り返し毎に、第１の位置と第２の位置との中間の位置で中間凝縮液混合物が形成されるであろう。前述の通り、第２の位置の凝縮液混合物は、重合抑制量（第２の重合抑制量）の逃散性抑制剤を含み、第１の位置と第２の位置との間で形成される中間凝縮液混合物はまた、好ましくはそのほとんどが、より好ましくはそのいずれもがまた独立して、重量抑制量の逃散性抑制剤を含み、このような量の任意の２つは同一であるか又は異なる。
【０１０９】
捕捉性重合抑制剤は、好ましくは逃散性重合抑制剤の、他の捕捉性重合抑制剤へのその場での転化（蒸留釜での転化）を抑制し、その結果、第２の態様において記載されたように、第２の重合抑制量の蒸発した逃散性重合抑制剤を第２の位置（例えば遠位構造）で凝縮させることができる。
【０１１０】
第２の態様の好ましい方法は、本明細書中に記載した好ましいアクリル酸系モノマー重合抑制剤の任意の１種と、本明細書中に記載した式（Ｍ）の好ましいアクリル酸系モノマーの任意の１種とを使用する。第２の態様の別の好ましい方法は、本明細書中に記載した、好ましいアクリル酸系モノマーの任意の２種又はそれ以上の混合物、例えばアクリル酸とアクリル酸エチル又はアクリル酸ｎ−ブチルとの混合物を使用する。
【０１１１】
好ましくは、式（Ｍ）のアクリル酸系モノマーとその捕捉性及び逃散性重合抑制剤とを用いる第２の態様の方法において、工程（ｂ）は、式（Ｍ）のアクリル酸系モノマーの少なくとも一部と逃散性重合抑制剤の少なくとも一部とを、９０ｋＰａ未満の減圧下で５０℃超、より好ましくは９０℃超の高い液体混合物温度（例えば蒸留釜温度）において蒸発させる操作を含む。より好ましくは、工程（ｂ）において、式（Ｍ）のアクリル酸系モノマーは第１の液体蒸気圧を特徴とし、逃散性重合抑制剤は第２の液体蒸気圧を特徴とし、高い液体混合物温度において第１の液体蒸気圧及び第２の液体蒸気圧は、独立に、少なくとも１０キロパスカルであり、互いに約４０ｋＰａ以内である。高い液体混合物温度において第１の液体蒸気圧と第２の液体蒸気圧との差は、好ましくは約３０ｋＰａ以内、より好ましくは約２０ｋＰａ以内、更に好ましくは約１０ｋＰａ以内である。
【０１１２】
当業者ならば、過度の実験（undue experimentalism）を行うことなく、個々の状況下で、蒸留可能なモノマーを含む液体混合物の適切な高温を決定できるであろう。例えば、式（Ｉ）のニトロソ化合物及び式（Ｍ）のアクリル酸系モノマーの蒸気圧を、頒布文献から個別に得るか、漸増測定温度において常法によって測定する。次に、同一測定温度において式（Ｉ）のニトロソ化合物の液体蒸気圧と式（Ｍ）のアクリル酸系モノマーの液体蒸気圧とを比較して、それらと捕捉性重合抑制剤とを含む液体混合物の適切な高温を特定する。捕捉性重合抑制剤が液体蒸気圧に実質的な影響を及ぼさないことを前提とする。好ましくは、液体蒸気圧対測定温度をグラフにプロットし、このプロットから液体混合物の適切な高温を特定する。例として、種々の測定温度における、実質的に純粋な形態のニトロソベンゼン、アクリル酸及びアクリル酸ｎ−ブチル（即ちＨ2Ｃ＝Ｃ（Ｈ）ＣＯ2（ＣＨ2）3ＣＨ3）の液体蒸気圧を、それぞれ、下記表Ａに示す。
【０１１３】
【表１】
0005711153.tif 000021
【０１１４】
表Ａのデータは図１にグラフプロットしてある。図１及び表Ａには、式（Ｍ）のアクリル酸系モノマー並びにその捕捉性及び逃散性重合抑制剤を用いる第２の態様の方法に特に有用な高温範囲は約７０〜約１４０℃であることが示されている。一部の態様において、約１００〜約１２０℃の高温範囲は、ニトロソベンゼン、アクリル酸又はアクリル酸ｎ−ブチルと捕捉性重合抑制剤とを含むそれぞれの液体混合物に適切な高温範囲である。約１００〜約１２０℃の高温範囲は、特に製造の減圧蒸留操作においてそれぞれの液体混合物により好ましい。このより好ましい高温範囲は、蒸発及び凝縮したモノマーと共に充分な重合抑制量のニトロソベンゼンを依然として蒸発及び凝縮させながら、１５０℃又は１６０℃の場合よりも遅い、アクリル酸又はアクリル酸ｎ−ブチルの重合速度を可能にする。約１００℃の高温範囲はニトロソベンゼン、酢酸エチル及び捕捉性重合抑制剤を含む液体混合物にも好ましい。
【０１１５】
パイロットプラント又は製造の設定において、好ましい蒸留カラムはデュアルフロープレート又はトレイを備えるものである。このようなデュアルフロートレイカラムの一例はＵＳ７，３０６，２０４Ｂ２に記載されている。蒸留カラムは、好ましくは底部ゾーン、中央ゾーン及び上部(upper)ゾーンを含み、底部ゾーン、中央ゾーン及び上部ゾーンと逐次流体連通している。中央ゾーンは場合によっては供給材料入口を規定する。第２の態様の方法において、好ましくは、定常状態運転中は、底部ゾーンの温度は、液体混合物の高温の約５℃以内の範囲であり、頂部(top)ゾーンの減圧は底部ゾーンの減圧の約３０ｋＰａの範囲内である。実例として、定常状態運転中の製造規模デュアルフロー４０トレイカラムは、底部ゾーンでは約１１１℃の温度及び約３５ｋＰａの減圧、頂部ゾーンでは約４６℃の温度及び約２１ｋＰａの減圧並びに中央ゾーンでは約５６℃の温度を特徴とする。
【０１１６】
本発明は、第２の態様の回分法（蒸留可能なモノマーの単回添加）及び連続法（蒸留可能なモノマーの連続的添加又は複数回別途添加）を企図する。回分法又は連続法、特に連続法においては、好ましくは追加の重合抑制量の捕捉性重合抑制剤、逃散性重合抑制剤又は両者を蒸留可能なモノマーに１回又は複数回添加する。例えば蒸留容器（例えば蒸留釜）及びカラムを用いる連続法においては、追加の重合抑制量を、蒸留可能なモノマーを含む蒸留容器に１回又は複数回添加して、蒸留容器内の反応に失われた捕捉性重合抑制剤の量、蒸留容器若しくは蒸留カラム内の反応に失われた又は蒸留カラムから（例えば蒸留されたモノマー及び逃散性重合抑制剤を受ける留出物受け器へ）の留去によって失われた逃散性重合抑制剤の量を補うことができる。重合抑制剤の添加は独立して、連続添加又は複数回別途添加を含み、常法（例えば添加用漏斗又は弁付き供給ライン）によって行うことができる。例えば第１の位置への分量の逃散性重合抑制剤の添加は、充分な速度で行い、必要ならば、添加速度を定期的に調整して、第２の位置において所望の第２の重合抑制量の逃散性重合抑制剤を保持することができる。
【０１１７】
製造及び一般的方法
アクリル酸、ニトロソベンゼン、フェノチアジン、４−ヒドロキシ−ＴＥＭＰＯ及び多くのマンガン塩は、Sigma-Aldrich Company（St. Louis,Missouri,USA）を含む種々の供給業者から市販されている。
【０１１８】
製造１：Ｎ−ベンジルフェノチアジン（１）の合成
【化２０】
0005711153.tif 000022
【０１１９】
室温において窒素ガス雰囲気下で、乾燥テトラヒドロフラン（ＴＨＦ）１０ミリリットル（ｍＬ）中フェノチアジン２グラム（ｇ；０．００１モル（ｍｏｌ））を、乾燥ＴＨＦ２０ｍＬ中水素化ナトリウム（ＮａＨ；０．０４２ｍｏｌ）１．０ｇの懸濁液に添加する（予め、ＮａＨの鉱油中８０％懸濁液をｎ−ヘキサンで洗浄することよってＮａＨを入手しておく）。４時間又は水素が放出され且つ混合物の色がオレンジ色に変化するまで、混合物を撹拌する。次いで、室温でこのオレンジ色の混合物に臭化ベンジル２ｍＬ（０．０１７ｍｏｌ）をゆっくり添加し、得られた混合物を一夜撹拌する。混合物を６０℃に１時間加熱する。オレンジ色が薄くなる。濃塩酸でｐＨ１に酸性化されている氷水中に反応混合物を注ぐ。得られた水性混合物を酢酸エチルで抽出し、無水硫酸マグネシウム上で乾燥させ、真空下で溶媒を除去する。得られた抽出残渣を、中性アルミナ上のカラムクロマトグラフィーによって溶離剤としてｎ−ヘキサン：酢酸エチル（５０：１）の溶媒混合物を用いて精製する。溶媒を蒸発させ、残渣をエタノールから再結晶させて、Ｎ−ベンジルフェノチアジン２ｇ（収率６０％）を白色結晶として得る。1Ｈ  ＮＭＲスペクトルは、純粋なＮ−ベンジルフェノチアジンと一致する。1Ｈ  ＮＭＲ（ＣＤＣｌ3）（ｐｐｍ）：７．２５〜７．４０（ｍ，５Ｈ）；７．１１（ｄ，２Ｈ，Ｊ＝７．５Ｈｚ）；７．００（ｔ，２Ｈ，Ｊ＝８．０Ｈｚ）；６．８８（ｔ，２Ｈ，Ｊ＝７．５Ｈｚ）；６．６７（ｄ，２Ｈ，Ｊ＝８．０Ｈｚ）；５．１２（ｓ，２Ｈ）。
【０１２０】
製造２：Ｎ−（１−フェニルエチル）−フェノチアジン（２）の合成
【化２１】
0005711153.tif 000023
【０１２１】
臭化ベンジルの代わりに（１−ブロモエチル）ベンゼンを用いる以外は前記製造１と同様な手法で、Ｎ−（１−フェニルエチル）−フェノチアジンを製造する。生成物は、中性アルミナ上のカラムクロマトグラフィーによって溶離剤としてｎ−ヘキサン：酢酸エチル（５０：１）の溶媒混合物を用いて精製する。溶媒の蒸発により、Ｎ−（１−フェニルエチル）−フェノチアジンが収率６５％で白色固体として得られた。1Ｈ  ＮＭＲスペクトルは、純粋なＮ−（１−フェニルエチル）−フェノチアジンと一致する。1Ｈ  ＮＭＲ（ＣＤＣｌ3）（ｐｐｍ）：７．３０〜７．４５（ｍ，５Ｈ，Ａｒ−ＣＨ−）；７．１４（ｄ，２Ｈ，Ｊ＝７．５Ｈｚ，Ａｒ−ＰＴＺ）；６．８５〜７．０５（ｍ、４Ｈ，Ａｒ−ＰＴＺ）；６．７４（ｄ，２Ｈ，Ｊ＝７．０Ｈｚ，Ａｒ−ＰＴＺ）；５．４２（ｑ，１Ｈ，Ａｒ−ＣＨ−ＣＨ3）；１．９８（ｄ，３Ｈ，Ｊ＝７．０Ｈｚ，ＣＨ−ＣＨ3）。
【実施例】
【０１２２】
ジビニルベンゼンの蒸留性能と相容性の蒸留性能を有する逃散性抑制剤を発見する最初の試みは、本出願の出願日の時点では成功していなかった。
【０１２３】
実施例１〜５：ニトロソベンゼンと捕捉性重合抑制剤との混合物
ニトロソベンゼンと捕捉性重合抑制剤とを、表Ｉに記載した量（ミリグラム（ｍｇ）で表す）で混合して、実施例１〜５の混合物を得る。実施例１〜５の混合物は、アクリル酸（例えばアクリル酸７ｇ）の重合の抑制に特に有用である。
【０１２４】
【表２】
0005711153.tif 000024
【０１２５】
実施例６
ニトロソベンゼン０．７ｍｇ、フェノチアジン０．７ｍｇ及び空気を混合する。
【０１２６】
実施例７〜１２：蒸発及び凝集したアクリル酸モノマーの重合抑制
一般的手法：電磁撹拌子及び充填カラムを装着したＳｃｈｌｅｎｋフラスコを含むシステムを組み立てる。別個の実験で、Ｓｃｈｌｅｎｋフラスコに、アクリル酸７ｇ及び実施例１〜６の任意の１つの混合物をそれぞれ装填して、アクリル酸−抑制剤混合物を得る。サーモスタットで１１３℃に制御されている油浴中にフラスコを入れ、電磁撹拌機を用いて混合物を撹拌する。フラスコ中の圧力を１１０ミリバール（１１ｋＰａ）又は８５ミリバール（８．５ｋＰａ）まで低下させ、システム中のどこかに固体ポリ（アクリル酸）の目視可能な出現が観察されるまでアクリル酸−抑制剤混合物を還流させ、出現までの還流時間を記録する。結果を下記表ＩＩに示す。
【０１２７】
比較のために、ニトロソベンゼンの代わりに４−ニトロソフェノールを用いることを除いて、実施例１３ａの手法を繰り返す。結果を同様に表ＩＩに示す。
【０１２８】
【表３】
0005711153.tif 000025
【０１２９】
実施例１３及び１４：加熱された液体アクリル酸モノマーの重合抑制
一般的手法：アクリル酸及びニトロソベンゼン１００ｐｐｍと、４−ヒドロキシ−ＴＥＭＰＯ  １００ｐｐｍ及び酢酸マンガン１０ｐｐｍ（実施例１３ａ）又はＮ−（１−フェニルエチル）−フェノチアジン１００ｐｐｍ及び酢酸マンガン１０ｐｐｍ（実施例１４ｂ）とを含む液体混合物を含むバイアルをシールする。このバイアルを１１３℃で加熱する。液体混合物中における又は液体混合物上方のバイアル壁における、固体ポリ（アクリル酸）の目視可能な出現までの時間を記録する。実施例１３ｂ〜１３ｅ及び実施例１４ｂ〜１４ｅとして、それぞれ４回繰り返す。結果を表ＩＩＩに示す。
【０１３０】
【表４】
0005711153.tif 000026
【０１３１】
実施例１５：アクリル酸モノマーの蒸留
熱サイフォンリボイラーに５トレイ１インチ（２．５ｃｍ）Ｏｌｄｅｒｓｈａｗトレイセクションを装着することによって、Ｏｌｄｅｒｓｈａｗ蒸留ユニットを組み立てる。５トレイセクションの上部に蒸気側流引取セクションを配置し、蒸気側流引取セクションの上部に１０トレイセクションを取り付ける。供給材料予熱器を有する供給セクションを１０トレイセクションの上部に取り付ける。カラムの上に、凝縮器及び受け器を有する塔頂引取セクションを配置する。蒸気側流引取セクションに、カラムを凝縮器及び受け器に接続する非断熱ガラス管を取り付ける。このガラス管はコールドスポットとして作用するのに役立ち、ガラス管壁でかなりの凝縮が起こり、凝縮液が形成される。調節可能なニードル弁を用いて、塔頂受け器のヘッドスペースから側流受け器のヘッドスペースまでラインを接続する。調節可能なニードル弁を調節して、蒸気側流セクションにおけるカラムからの蒸気除去速度を制御できる。塔頂受け器及び蒸気側流受け器のいずれにもＦＭＩポンプを装着して、受け器から液体を除去できるようにする。リボイラーに凝縮器及びポンプを装着して、カラムの底から残渣を除去する。カラムへの液体の供給は、供給セクションの予熱器に取り付けられたＦＮＩポンプを用いて行う。塔頂凝縮器及び蒸気側流凝縮器のいずれにも抑制剤溶液（４−ヒドロキシ−ＴＥＭＰＯ及び酢酸マンガン四水和物）を０．１ｍＬ／分の速度で供給する。凝縮器に入る前にライン中で凝縮が起こらないように、塔頂引取セクションの電気的追跡及び断熱を行う。４−ヒドロキシ−ＴＥＭＰＯ  １００ｐｐｍ、ニトロソベンゼン１００ｐｐｍ及び酢酸マンガン四水和物１０ｐｐｍを含むアクリル酸水溶液をカラムに供給する。カラムを４時間運転し、次いで３０分間の物質収支を取る。この実験を４回繰り返す。各運転時間中、非断熱ガラスライン中にも、システム中の他のどこにもポリマーは形成されない。
【０１３２】
比較のため、ニトロソベンゼンを用いずにこの実験を繰り返す。ニトロソベンゼンを用いない運転では、３０分以内に汚染が起こる。
【０１３３】
前記データによって示されるように、第１の態様の組成物は、蒸留可能なモノマー（特にアクリル酸系モノマー）の製造、精製、取扱及び貯蔵において、例えば容器及び管中における蒸留可能なモノマー（特にアクリル酸系モノマー）の重合の抑制剤として有用である。前記データは更に、第１の態様の少なくとも好ましい組成物が、逃散性重合抑制剤によって、例えば容器及び管のヘッドスペース中の及びカラム（例えば蒸留カラム）中の構造（遠位構造を含む）表面における、蒸発及び凝縮したアクリル酸系モノマーの遠位部位重合の抑制剤としても有用であることを示している。このデータはまた、捕捉性重合抑制剤（例えば４−ヒドロキシ−ＴＥＭＰＯと酢酸マンガン又はＮ−（１−フェニルエチル）−フェノチアジンと酢酸マンガン）が、逃散性重合抑制剤（例えば、ニトロソベンゼン）の他の捕捉性重合抑制剤（例えばフェニルニトロキシド）へのその場での（in situ）転化も抑制し、第２の位置（例えば遠位構造）において第２の重合抑制量の蒸発した逃散性重合抑制剤（例えばニトロソベンゼン）を蒸発したアクリル酸系モノマー（例えばアクリル酸）と共に凝縮させ、且つ蒸発及び凝縮したアクリル酸系モノマーの第２の位置（例えば遠位構造）における重合を抑制できることを示している。
【０１３４】
本発明をその好ましい態様又は態様に従って前述したが、本発明の開示の精神及び範囲内において変更が可能である。したがって、本出願は、本明細書中に開示した一般原則を用いた本発明の全ての変形形態、使用形態又は適合形態を網羅するものとする。更に、本発明は、本発明が関連する技術分野において知られている又は慣例的な実施の範囲内に入り且つ添付した「特許請求の範囲」の範囲内である、本発明の開示からの逸脱も網羅するものとする。
以下に本発明の関連態様を記載する。
態様１．捕捉性重合抑制剤及び逃散性重合抑制剤を含む蒸留可能なモノマーの重合抑制剤組成物であって、
前記捕捉性重合抑制剤及び前記逃散性重合抑制剤が異なり、互いに相互転化できず；
前記逃散性重合抑制剤及び前記捕捉性重合抑制剤が、それぞれ独立に、同一の蒸留可能なモノマーの重合の抑制剤として特徴づけることができ；そして
前記逃散性重合抑制剤が、第１の位置から蒸留可能なモノマーと共に蒸発でき且つ蒸留可能なモノマーの蒸留中に第１の位置とは異なる第２の位置で蒸留可能なモノマーと共に凝縮できる重合抑制剤組成物。
態様２．前記逃散性重合抑制剤及び前記捕捉性重合抑制剤が、それぞれ、式（Ｍ）：
【化２２】
0005711153.tif 000027
（式中、Ｒ11は水素又は（Ｃ1〜Ｃ18）アルキルであり、Ｒ12〜Ｒ14は、それぞれ独立に、水素又は（Ｃ1〜Ｃ8）アルキルである）
のアクリル酸系モノマーである蒸留可能なモノマーの抑制剤として特徴づけることができる態様１に記載の組成物。
態様３．式（Ｍ）の前記アクリル酸系モノマー及び前記逃散性重合抑制剤が（ｉ）実質的に純粋な形態のそれぞれの第１及び第２の液体蒸気圧又は（ｉｉ）式（Ｍ）のアクリル酸系モノマー、逃散性重合抑制剤及び捕捉性重合抑制剤から本質的になる試験混合物の相対揮発度によって特徴づけられ、前記第１及び第２の液体蒸気圧が同一の高温において、独立して測定され、前記高温が５０℃又はそれ以上であり、前記第１の液体蒸気圧及び前記第２の液体蒸気圧が独立に少なくとも５キロパスカルであり、互いの４０キロパスカル以内であり、前記試験混合物の相対揮発度が０．５〜１０である態様２に記載の組成物。
態様４．前記逃散性重合抑制剤が式（Ｉ）：
【化２３】
0005711153.tif 000028
（式中、ｍは１〜３の整数であり、各ＲAは独立に水素、（Ｃ1〜Ｃ3）アルキル、（Ｃ1〜Ｃ3）アルキル−Ｏ−、フルオロ又はクロロである）
のニトロソ化合物である態様２又は３に記載の組成物。
態様５．前記捕捉性重合抑制剤が（ａ）Ｍｎ（ＨＣＯ2-）2、Ｍｎ（（Ｃ1〜Ｃ8）アルキルＣＯ2-）2若しくは過マンガン酸カリウムであるマンガン塩；（ｂ）Ｎ−オキシル化合物とＭｎ（ＨＣＯ2-）2、Ｍｎ（（Ｃ1〜Ｃ8）アルキルＣＯ2-）2若しくは過マンガン酸カリウムであるマンガン塩との第１の混合物；（ｃ）ヒドロキノン；（ｄ）分子状酸素とフェノチアジン若しくはその第１の酸付加塩との第２の混合物；（ｅ）式（ＩＩ）：
【化２４】
0005711153.tif 000029
（式中、ＸはＳ、Ｏ又はＮ−Ｒ3であり；
Ｒ1は水素又は（Ｃ1〜Ｃ3）アルキルであり；
Ｒ2はフェニルであり；
Ｒ3は（Ｃ1〜Ｃ3）アルキルである）
の化合物若しくはその第２の酸付加塩の第３の混合物；又は（ｆ）前記（ａ）〜（ｅ）の任意の２種又はそれ以上の捕捉性重合抑制剤の組合せを含む態様２〜４のいずれか１項に記載の組成物。
態様６．前記捕捉性重合抑制剤がＭｎ（ＨＣＯ2-）2、Ｍｎ（（Ｃ1〜Ｃ8）アルキルＣＯ2-）2又は過マンガン酸カリウムであるマンガン塩である態様５に記載の組成物。
態様７．前記捕捉性重合抑制剤がＮ−オキシル化合物とＭｎ（ＨＣＯ2-）2、Ｍｎ（（Ｃ1〜Ｃ8）アルキルＣＯ2-）2若しくは過マンガン酸カリウムであるマンガン塩との第１の混合物であり、前記Ｎ−オキシル化合物が４−ヒドロキシ−２，２，６，６−テトラメチルピペリジン−１−オキシルである態様５に記載の組成物。
態様８．前記マンガン塩が酢酸マンガン（ＩＩ）である態様６又は７に記載の組成物。
態様９．前記捕捉性重合抑制剤が、分子状酸素とフェノチアジンとの第２の混合物である態様５に記載の組成物。
態様１０．前記捕捉性重合抑制剤が分子状酸素と式（ＩＩ）の化合物との第２の混合物である態様５に記載の組成物。
態様１１．ＸがＳである態様１０に記載の組成物。
態様１２．Ｒ1が水素である態様１０又は１１に記載の組成物。
態様１３．Ｒ1が（Ｃ1〜Ｃ3）アルキルである態様１０又は１１に記載の組成物。
態様１４．Ｒ1がメチルである態様１３に記載の組成物。
態様１５．ｍが１であり且つＲAが水素である態様２〜１４のいずれか１項に記載の組成物。
態様１６．ｍが１であり且つ各ＲAが（Ｃ1〜Ｃ3）アルキル、（Ｃ1〜Ｃ3）アルキル−Ｏ−、フルオロ又はクロロである態様２〜１４のいずれか１項に記載の組成物。
態様１７．ｍが２又は３であり且つ各ＲAが独立に（Ｃ1〜Ｃ3）アルキル、（Ｃ1〜Ｃ3）アルキル−Ｏ−、フルオロ又はクロロである態様２〜１４のいずれか１項に記載の組成物。
態様１８．（ａ）蒸留可能なモノマーの重合抑制剤組成物と分量の蒸留可能なモノマーとを第１の位置で互いに接触させて、それらの第１の混合物を得（前記組成物は第１の重合抑制量の逃散性重合抑制剤及び抑制量の捕捉性重合抑制剤を含み；前記捕捉性重合抑制剤及び前記逃散性重合抑制剤が異なり、互いに相互転化できず；前記逃散性重合抑制剤及び前記捕捉性重合抑制剤がそれぞれ独立に、前記の蒸留可能なモノマーの重合の抑制剤として特徴づけられる）；
（ｂ）第１の位置から、前記蒸留可能なモノマーの少なくとも一部及び前記逃散性重合抑制剤の少なくとも一部を蒸発させて、蒸発した蒸留可能なモノマー及び蒸発した逃散性重合抑制剤をそれぞれ与え；そして
（ｃ）第１の位置とは異なるが第１の位置と流体連通している第２の位置で、前記の蒸発した蒸留可能なモノマーの少なくとも一部及び前記の蒸発した逃散性重合抑制剤の少なくとも一部を凝縮させて、それらの凝縮液混合物を得る（前記凝縮液混合物は、分量の前記の蒸留可能なポリマーの一部及び第２の重合抑制量の前記逃散性重合抑制剤を含む）
工程を含んでなる蒸留可能なモノマーの蒸留中の重合を抑制する方法であって；
第２の位置における前記蒸留可能なモノマーの重合が、第２の重合抑制量の前記逃散性重合抑制剤によって抑制され；蒸留工程（ｂ）及び（ｃ）の条件中及び条件下において、前記逃散性重合抑制剤が前記蒸留可能なモノマーの蒸気圧又は相対的揮発度蒸留性能と一致する蒸気圧又は相対的揮発度蒸留性能を有する重合抑制方法。
態様１９．前記蒸留可能なモノマーがアクリル酸系モノマーであり、前記捕捉性重合抑制剤及び前記逃散性重合抑制剤がそれらの重合の抑制剤であり、前記アクリル酸系モノマーが式（Ｍ）：
【化２５】
0005711153.tif 000030
（式中、Ｒ11は水素又は（Ｃ1〜Ｃ18）アルキルであり、Ｒ12〜Ｒ14は、それぞれ独立に、水素又は（Ｃ1〜Ｃ8）アルキルである）
の化合物である態様１８に記載の方法。
態様２０．式（Ｍ）の前記アクリル酸系モノマーの重合の抑制剤である前記捕捉性重合抑制剤及び前記逃散性重合抑制剤を含む組成物が態様３〜１７のいずれか１項に記載の組成物である、態様１９に記載の方法。
【図１】
0005711153.tif 000036